(57)【特許請求の範囲】
【請求項１】
（Ａ）下記一般式（５）で示される両末端ヒドロキシル基封鎖オルガノポリシロキサン、（Ｂ）下記一般式（６）で示されるフッ素含有トリオルガノオキシシラン、及び（Ｃ）下記一般式（７）で示されるアミノアルキル基含有オルガノオキシシランを脱アルコール反応させることによって得られる、下記一般式（１）で示される単位を少なくとも１個有し、かつ分子中にケイ素原子に結合するアミノアルキル基を下記式（７ａ）又は（７ｂ）で示される単位として少なくとも１個含有する直鎖状のフッ素含有ポリシロキサン。
【化１】
0003731639.tif 000021
（式中、Ｒ1は置換又は非置換の炭素数１〜２０の１価炭化水素基、Ｒ2はフッ素原子を少なくとも３個含む１価炭化水素基、Ｒ3は−ＯＲ1（Ｒ1は上記と同じ）で表わされるオルガノオキシ基、Ｒ0はアミノアルキル基、ｐは２≦ｐ≦２００の正数、ｂは０又は１を示す。）
【請求項２】
（Ａ）下記一般式（５）で示される両末端ヒドロキシル基封鎖オルガノポリシロキサン、（Ｂ）下記一般式（６）で示されるフッ素含有トリオルガノオキシシラン、及び（Ｃ）下記一般式（７）で示されるアミノアルキル基含有オルガノオキシシランを脱アルコール反応させることによって得られる、下記一般式（２）で示される末端基を少なくとも１個有し、かつ分子中にケイ素原子に結合するアミノアルキル基を下記式（７ａ）又は（７ｂ）で示される単位として少なくとも１個含有する直鎖状のフッ素含有ポリシロキサン。
【化２】
0003731639.tif 000022
（式中、Ｒ1は置換又は非置換の炭素数１〜２０の１価炭化水素基、Ｒ2はフッ素原子を少なくとも３個含む１価炭化水素基、Ｒ3は−ＯＲ1（Ｒ1は上記と同じ）で表わされるオルガノオキシ基、Ｒ0はアミノアルキル基、ｐは２≦ｐ≦２００の正数、ｂは０又は１を示す。）
【請求項３】
Ｒ2が、下記一般式（３）
−ＣＨ2ＣＨ2ＣnＦ2n+1                              （３）
（式中、ｎは３以上の正数を示す。）
で示される基である請求項１又は２記載のフッ素含有ポリシロキサン。
【請求項４】
アミノアルキル基が、下記一般式（４）
−Ｒ4（ＮＲ5ＣＨ2ＣＨ2）aＮＲ62                    （４）
（式中、Ｒ4は炭素数１〜６の２価炭化水素基、Ｒ5，Ｒ6は水素原子又は炭素数１〜８の１価炭化水素基、ａは０，１又は２である。）
で示される基である請求項１，２又は３記載のフッ素含有ポリシロキサン。
【請求項５】
（Ａ）下記一般式（５）
【化３】
0003731639.tif 000023
（式中、Ｒ1は置換又は非置換の炭素数１〜２０の１価炭化水素基、ｐは２≦ｐ≦２００の正数を示す。）
で示される両末端ヒドロキシル基封鎖オルガノポリシロキサン、
（Ｂ）下記一般式（６）
【化４】
0003731639.tif 000024
（式中、Ｒ2はフッ素原子を少なくとも３個含む１価炭化水素基、Ｒ3は−ＯＲ1（Ｒ1は上記と同じ）で表わされるオルガノオキシ基を示す。）
で示されるフッ素含有トリオルガノオキシシラン、
（Ｃ）下記一般式（７）
Ｒ1bＲ33-bＲ0Ｓｉ                                （７）
（式中、Ｒ0はアミノアルキル基、ｂは０又は１である。Ｒ1，Ｒ3は上記と同じ。）
で示されるアミノアルキル基含有オルガノオキシシラン
を脱アルコール反応させることを特徴とするフッ素含有ポリシロキサンの製造方法。
【請求項６】
（Ｂ）成分と（Ａ）成分の反応モル比（Ｂ）／（Ａ）を０．５≦（Ｂ）／（Ａ）≦２．０とし、フッ素含有ポリシロキサン中のフッ素原子含有量が５〜５０重量％となるように（Ｂ）成分を使用すると共に、アミノアルキル基が全ケイ素原子に対して０．２〜１０モル％となるように（Ｃ）成分を使用する請求項５記載の製造方法。
【請求項７】
請求項１乃至４のいずれか１項記載のフッ素含有ポリシロキサンを主成分として含有する繊維処理剤組成物。
【発明の詳細な説明】
【０００１】
【発明の属する技術分野】
本発明は、新規なフッ素含有ポリシロキサン及びその製造方法並びに繊維処理剤組成物に関する。
【０００２】
【従来の技術及び発明が解決しようとする課題】
従来、各種繊維又は繊維製品に柔軟性、平滑性等を付与するための処理剤として、ジメチルポリシロキサン、エポキシ基含有ポリシロキサン、アミノアルキル基含有ポリシロキサン等の各種オルガノポリシロキサンが幅広く使用されており、中でも特に良好な柔軟性を各種繊維又は繊維製品に付与することができるアミノアルキル基含有オルガノポリシロキサンが最も多く用いられている。特にアミノアルキル基として、−Ｃ3Ｈ6ＮＨ2、−Ｃ3Ｈ6ＮＨＣ2Ｈ4ＮＨ2などを有するオルガノポリシロキサンを主剤とする繊維処理剤（特公昭４８−１４８０号、特公昭５４−４３６１４号、特公昭５７−４３６７３号、特開昭６０−１８５８７９号、特開昭６０−１８５８８０号、特開昭６４−６１５７６号等各公報）が優れた柔軟性を示すため広く使用されている。
【０００３】
また、最近、撥水性、撥油性の特性を付与するために、フッ素系の繊維処理剤が使用されるようになってきたが、処理布の風合いが劣ることから、シリコーン系柔軟剤がフッ素系の撥水撥油剤と併用して用いられることが行われるようになってきた。
【０００４】
しかしながら、従来のジメチルポリシロキサン、特にアミノアルキル基として、−Ｃ3Ｈ6ＮＨ2、−Ｃ3Ｈ6ＮＨＣ2Ｈ4ＮＨ2などを有するオルガノポリシロキサンと、これらのフッ素系撥水撥油剤を併用した場合、相溶性が悪く、更に撥水撥油性を悪化させるという問題点があった。
【０００５】
この場合、比較的分子量が小さく、ポリエーテル鎖を持つアミノアルキル基含有オルガノポリシロキサンは比較的フッ素系撥水撥油剤との相溶性がよいが、ポリエーテルが親水性のために、撥水性が悪化するという問題があった。
【０００６】
一方、シリコーン柔軟剤にフッ素含有基を導入して、撥水撥油性を付与する試みもなされており、含フッ素オルガノポリシロキサンも種々提唱されている。例えば特許第２５４４９３５号公報では、−Ｃ3Ｈ6ＮＨＣ2Ｈ4ＮＨ2等のアミノ変性シリコーンをパーフルオロアルキルカルボン酸メチルエステルと反応させることにより含フッ素オルガノポリシロキサンを合成する方法が提案されている。また特開平５−８６１９７号公報ではアミノ変性シリコーンをパーフルオロアルキルスルホン酸アミドと反応させることにより含フッ素オルガノポリシロキサンを合成する方法が提唱されている。更に、特開平８−１０９５８０号公報では、アミノ変性シリコーンをカルボン酸メチルエステル変性ヘキサフルオロプロピレンオキサイドと反応させることにより含フッ素オルガノポリシロキサンを合成する方法が提唱されている。
【０００７】
しかしながら、これらの含フッ素オルガノポリシロキサンは撥油性が向上するものの、その効果は十分とは言えず、また合成の際の反応が長いという問題点があった。
【０００８】
本発明は上記事情を改善するためになされたもので、容易に合成可能で、フッ素系撥水撥油剤と併用したときに、撥水性の悪化がなく、更にシリコーン系柔軟剤として単独で使用しても撥水性、撥油性を付与し得るフッ素含有ポリシロキサン、その製造方法、及びこのオルガノポリシロキサンを主成分とする繊維処理剤組成物を提供する。
【０００９】
【課題を解決するための手段及び発明の実施の形態】
本発明者は、上記目的を達成するため鋭意検討を行った結果、例えば、後述する一般式（５）で示される両末端ヒドロキシル基封鎖オルガノポリシロキサン、一般式（６）で示されるフッ素含有トリオルガノオキシシラン、一般式（７）で示されるアミノアルキル基含有オルガノオキシシランを脱アルコール反応させることにより得られる、同一ケイ素原子にフッ素原子を少なくとも３個含有する１価炭化水素基とオルガノオキシ基とが結合した後述する一般式（１）又は（２）で示される結合又は基と、ケイ素原子に結合したアミノアルキル基を少なくとも１個含有するフッ素含有ポリシロキサンが、繊維等を処理した後の撥水撥油性に優れ、なおかつフッ素系繊維油剤と比べ、風合いに優れるため、繊維処理剤として好適に使用され、更には塗料添加剤、離型剤、潤滑剤として有効であることを知見し、本発明をなすに至ったものである。
【００１０】
以下、本発明につき更に詳しく説明する。
本発明に係るフッ素含有ポリシロキサンは、
［Ｉ］下記一般式（１）で示される単位を少なくとも１個有し、かつ分子中にケイ素原子に結合するアミノアルキル基を少なくとも１個含有するフッ素含有ポリシロキサン、
【化５】
0003731639.tif 000002
（式中、Ｒ1は置換又は非置換の炭素数１〜２０の１価炭化水素基、Ｒ2はフッ素原子を少なくとも３個含む１価炭化水素基、Ｒ3は−ＯＲ1（Ｒ1は上記と同じ）で表わされるオルガノオキシ基、ｐは２≦ｐ≦２００の正数を示す。）
［ＩＩ］下記一般式（２）で示される末端基を少なくとも１個有し、かつ分子中にケイ素原子に結合するアミノアルキル基を少なくとも１個含有するフッ素含有ポリシロキサン
【化６】
0003731639.tif 000003
（式中、Ｒ1は置換又は非置換の炭素数１〜２０の１価炭化水素基、Ｒ2はフッ素原子を少なくとも３個含む１価炭化水素基、Ｒ3は−ＯＲ1（Ｒ1は上記と同じ）で表わされるオルガノオキシ基、ｐは２≦ｐ≦２００の正数を示す。）
である。
【００１１】
本発明のオルガノポリシロキサンにおけるＲ1の具体例としては、メチル基、エチル基、プロピル基、ブチル基、ペンチル基、ヘキシル基、オクチル基、デシル基、ドデシル基、テトラデシル基、オクタデシル基、エイコシル基などのアルキル基、ビニル基、アリル基などのアルケニル基、フェニル基、トリル基などのアリール基、シクロペンチル基、シクロヘキシル基などのシクロアルキル基、或いはこれらの炭素原子に結合した水素原子の一部又は全部をハロゲン原子で置換したクロロメチル基、トリフルオロプロピル基、クロロフェニル基等を挙げることができる。これらの中で、特に９０モル％以上がメチル基、フェニル基、トリフルオロプロピル基であることが好ましい。
【００１２】
Ｒ2はフッ素原子を少なくとも３個含む１価炭化水素基であり、下記一般式（３）で示される基が例示される。
−ＣＨ2ＣＨ2ＣnＦ2n+1          （３）
【００１３】
ｎは３より小さいと撥水性が十分示現せず、またｎが１０を超えても撥水性の効果はさほど変わらず、コストが高くなるために、ｎは３以上であり、３〜１０が好ましく、特にｎが５〜８が好ましい。例としては、下記式で表わされる化合物が挙げられる。
−ＣＨ2ＣＨ2Ｃ5Ｆ11、−ＣＨ2ＣＨ2Ｃ6Ｆ13、−ＣＨ2ＣＨ2Ｃ7Ｆ15、−ＣＨ2ＣＨ2Ｃ8Ｆ17、−ＣＨ2ＣＨ2Ｃ9Ｆ19、−ＣＨ2ＣＨ2Ｃ10Ｆ21
【００１４】
Ｒ3は−ＯＲ1で表わされるオルガノオキシ基であり、特に炭素数１〜６のアルコキシ基が好ましい。Ｒ3の具体例としてはメトキシ基、エトキシ基、プロポキシ基が挙げられるが、メトキシ基が最も好ましい。
【００１５】
ｐは２≦ｐ≦２００の正数を表わすが、好ましくはｐは１０≦ｐ≦１００の正数である。
【００１６】
また、本発明の含フッ素ポリシロキサンは、ケイ素原子に結合したアミノアルキル基を少なくとも１個含有するが、アミノアルキル基としては、特に下記一般式（４）
−Ｒ4（ＮＲ5ＣＨ2ＣＨ2）aＮＲ62                    （４）
（式中、Ｒ4は炭素数１〜６の２価炭化水素基、Ｒ5，Ｒ6は水素原子又は炭素数１〜８の１価炭化水素基、ａは０，１又は２である。）
で示される基であることが好ましい。
【００１７】
ここで、Ｒ4の２価炭化水素基としては、アルキレン基が挙げられる。Ｒ5，Ｒ6の１価炭化水素基としては、アルキル基、フェニル基等のアリール基、ビニル基等のアルケニル基などが挙げられる。なお、２個のＲ6は互いに同一でも異なっていてもよい。
【００１８】
このアミノアルキル基は、下記の単位として与えられる。
【化７】
0003731639.tif 000004
（式中、Ｒ0は上記式（４）等のアミノアルキル基であり、Ｒ1は上記と同じである。ｑはアミノアルキル基を全ケイ素原子に対して好ましくは０．２モル％以上１０モル％以下とする数である。）
【００１９】
このようにアミノアルキル基は分子中に１個以上含有することが必須であるが、全ケイ素原子に対して０．２モル％以上１０モル％以下であることが好ましく、更に好ましくは０．５モル％以上５．５モル％以下である。０．２モル％より少ないとフッ素含有トリオルガノオキシシランと両末端ヒドロキシル基封鎖オルガノポリシロキサンの反応が十分に進行せず、また１０モル％を超えると繊維処理布の黄変がひどくなるという問題が生じるおそれがある。
【００２０】
一般式（１）で示される単位を少なくとも１個含むフッ素含有ポリシロキサンの末端基は任意であり、ジアルキルヒドロキシシリル基、トリアルキルシリル基、アルキルジアルコキシシリル基、ジアルキルアルコキシ基、更に一般式（２）で示される基等が例示されるが、安定性の点からジアルキルヒドロキシシリル基、トリアルキルシリル基、アルキルジアルコキシシリル基が好ましい。
【００２１】
本発明のフッ素含有ポリシロキサンの具体例としては、下記のものが挙げられる。
【００２２】
【化８】
0003731639.tif 000005
【００２３】
【化９】
0003731639.tif 000006
【００２４】
本発明は、上記フッ素含有ポリシロキサンを製造する方法として、下記方法を提供する。
（Ａ）下記一般式（５）
【化１０】
0003731639.tif 000007
（式中、Ｒ1，ｐは上記と同じ。）
で示される両末端ヒドロキシル基封鎖オルガノポリシロキサン、
（Ｂ）下記一般式（６）
【化１１】
0003731639.tif 000008
（式中、Ｒ2，Ｒ3は上記と同じ。）
で示されるフッ素含有トリオルガノオキシシラン、
（Ｃ）下記一般式（７）
Ｒ1bＲ33-bＲ0Ｓｉ                                （７）
（式中、Ｒ0は上記式（４）等のアミノアルキル基、ｂは０又は１である。Ｒ1，Ｒ3は上記と同じ。）
で示されるアミノアルキル基含有オルガノオキシシラン
を脱アルコール反応させるものである。
【００２５】
ここで、一般式（５）中、ｐは２≦ｐ≦２００の正数である。ｐが２より小さいとシラノールが不安定であるために、（Ｂ）、（Ｃ）成分との反応と平行に縮合反応が起こり、その結果サイクリックスが副生し、また２００を超えると、フッ素含有基の含有量が低下し、そのために撥油性が低下するので、ｐは２≦ｐ≦２００の正数である必要があり、好ましくは１０≦ｐ≦１００である。Ｒ1は上述した通りであるが、特に９０モル％以上がメチル基、フェニル基、トリフルオロプロピル基であることが好ましい。具体的には下記式で示されるものが例示される。
【００２６】
【化１２】
0003731639.tif 000009
【００２７】
一般式（６）中、Ｒ2，Ｒ3は一般式（１）で示されるものと同一であり、Ｒ2として、一般式（３）で示されるものが好ましく、更には合成が容易で、一般的な−ＣＨ2ＣＨ2Ｃ8Ｆ17が最も好ましい。
【００２８】
Ｒ3としては脱アルコール反応が進行し易いメトキシ基が最も好ましく、（Ｂ）成分の具体例としては、以下に示されるものが最も好ましい。
（ＣＨ3Ｏ）3Ｓｉ−ＣＨ2ＣＨ2Ｃ8Ｆ17
【００２９】
（Ｃ）成分は、柔軟性を付与し、かつ（Ａ）、（Ｂ）成分の脱アルコール触媒として働く成分であり、（Ｃ）成分もフッ素含有ポリシロキサンに取り込まれる。これらのアミノシランとしては、以下に示されるものが例示される。
【００３０】
【化１３】
0003731639.tif 000010
【００３１】
（Ａ）、（Ｂ）、（Ｃ）成分の反応条件は、（Ａ）成分のシラノールの反応性、（Ｂ）成分のアルコキシ基の反応性、及び（Ｃ）成分のアミノシランにもよるが、一般に（Ａ）、（Ｂ）、（Ｃ）成分を５０〜１８０℃の温度で、３〜２０時間反応させることが好ましい。この反応により、容易に一般式（１）又は（２）で示される単位を含むフッ素含有ポリシロキサンを得ることができる。効率よく反応を進行させるためには系内からアルコールを除去しながら反応させることが好ましい。
【００３２】
反応は通常溶媒を用いることなく行うことができるが、（Ａ）成分の粘度が高い場合にはアセトン、メチルエチルケトン等の極性溶媒を使用することができる。また、（Ｂ）成分の脱アルコール反応の反応速度が遅い場合には、エチレンジアミン等のアミン、水酸化ナトリウム等のアルカリ触媒を用いることも可能である。
【００３３】
（Ｂ）成分と（Ａ）成分の反応のモル比（Ｂ）／（Ａ）は、０．５未満の場合は、フッ素含有ポリシロキサンを含有しないポリシロキサンが多く残ってしまうために好ましくなく、また、２．０を超えると、フッ素含有アルコキシシランが残留してしまうために、好ましくは０．５≦（Ｂ）／（Ａ）≦２．０である。
【００３４】
更に以上の条件に加えて、得られたフッ素含有ポリシロキサンのフッ素原子含有量は、５重量％未満であると十分な撥水効果が現れないために、５重量％以上であることが好ましく、より好ましくは５〜５０重量％、更に好ましくは１５〜３５重量％である。
【００３５】
（Ｃ）成分もアミノアルキル基を分子中に１個以上含有することが必須であるが、全ケイ素原子に対して０．２モル％以上１０モル％以下となるように使用することが好ましく、更に好ましくは全ケイ素原子に対して０．５モル％以上５．５モル％以下である。０．２モル％より少ないとフッ素含有トリオルガノオキシシランと両末端ヒドロキシル基封鎖オルガノポリシロキサンの反応が十分に進行せず、また１０モル％を超えると繊維処理布の黄変がひどくなるという問題が生じるおそれがある。
【００３６】
アミノ基含有ポリシロキサンを有機酸、無機酸、エポキシ化合物と反応させることにより変性することは通常行われており、本発明において得られるフッ素含有ポリシロキサンにおいても、アミノアルキル基を有機酸、無機酸、エポキシ化合物により変性することは任意である。有機酸としては、蟻酸、酢酸、無水酢酸、プロパン酸等が例示され、好ましくは酢酸、無水酢酸である。無機酸の例としては、塩酸、燐酸等が挙げられる。エポキシ化合物を使用する場合は、撥水性を損なわない程度の量とすることが必要である。エポキシ化合物の例としてはグリシドール、及び下記一般式（８）で示されるものが例示される。
【００３７】
【化１４】
0003731639.tif 000011
（式中、Ｒ7は水素原子又は炭素数１〜８のアルキル基等の１価炭化水素基であり、ｎは０〜１０の正数である。）
なお、Ｒ7は水素原子又はブチル基であることが好ましい。
【００３８】
本発明のフッ素含有ポリシロキサンを主成分として用いた繊維処理剤組成物としては、アセトン、メチルエチルケトン、メチルイソブチルケトン、フレオンなどの有機溶剤に溶解させたものとするか、或いはノニオン系、アニオン系、カチオン系、両性系界面活性剤などを用いて乳化物とするものである。これらの乳化剤として特に限定はないが、例えば非イオン性界面活性剤としては、エトキシ化高級アルコール、エトキシ化アルキルフェノール、多価アルコール脂肪酸エステル、エトキシ化多価アルコール脂肪酸エステル、エトキシ化脂肪酸、エトキシ化脂肪酸アミド、ソルビトール、ソルビタン脂肪酸エステル、エトキシ化ソルビタン脂肪酸エステル、ショ糖脂肪酸エステル等が挙げられ、そのＨＬＢは５〜２０の範囲内にあることが好ましく、特に１０〜１６の範囲内であることが好ましい。また、アニオン性乳化剤の例としては、高級アルコール硫酸エステル塩、アルキルフェニルエーテル硫酸エステル塩、アルキルベンゼンスルホン酸塩、高級アルコールリン酸エステル塩、エトキシ化高級アルコール硫酸エステル塩、エトキシ化アルキルフェニルエーテル硫酸エステル塩、エトキシ化高級アルコールリン酸塩等が挙げられ、カチオン性乳化剤の例としては、アルキルトリメチルアンモニウムクロライド、アルキルアミン塩酸塩、ココナットアミンアセテート、アルキルアミンアセテート、アルキルベンゼンジメチルアンモニウムクロライド等が挙げられる。両性界面活性剤としては、例えば、Ｎ−アシルアミドプロピル−Ｎ，Ｎ−ジメチルアンモニオベタイン類、Ｎ−アシルアミドプロピル−Ｎ，Ｎ’−ジメチル−Ｎ’−β−ヒドロキシプロピルアンモニオベタイン類等が例示される。また、その使用量は、フッ素含有ポリシロキサン１００重量部に対して５〜５０重量部が好ましく、より好ましくは１０〜３０重量部である。また乳化の際の水の使用量は、フッ素含有ポリシロキサン純分濃度が１０〜８０重量％となるようにすればよく、好ましくは２０〜６０重量％となるような量である。
【００３９】
上記の乳化物は従来公知の方法で得ることができ、本発明におけるフッ素含有ポリシロキサンと界面活性剤を混合し、これをホモミキサー、ホモジナイザー、コロイドミル、ラインミキサー、万能混合機（商品名）、ウルトラミキサー（商品名）、プラネタリーミキサー（商品名）、コンビミックス（商品名）、三本ロールミキサーなどの乳化機で乳化すればよい。
【００４０】
また、本発明の繊維処理剤組成物は、その特性を阻害しない範囲で他の添加剤として、例えば、防しわ剤、難燃剤、帯電防止剤、酸化防止剤、防腐剤、防錆剤等を添加しても何ら差し支えない。
【００４１】
本発明の繊維処理剤組成物を用いて各種繊維又は繊維製品を処理する際には、この組成物の乳化物を所定の濃度に調整し、浸漬、スプレー、ロールコート等により繊維に付着させる。付着量は繊維の種類により異なり特に限定されないが、フッ素含有ポリシロキサン付着量として０．０１〜１０重量％の範囲とするのが一般的である。次いで熱風吹き付け、加熱炉等で乾燥させればよい。繊維の種類によっても異なるが、乾燥は１００〜１５０℃、２〜５分の範囲で行えばよい。
【００４２】
また、本発明の繊維処理剤組成物で処理可能な繊維又は繊維製品についても特に限定はなく、綿、絹、麻、ウール、アンゴラ、モヘア等の天然繊維、ポリエステル、ナイロン、アクリル、スパンデックス等の合成繊維に対しても全て有効である。また、その形態、形状にも制限はなく、ステープル、フィラメント、トウ、糸等の様な原材料形状に限らず、織物、編み物、詰め綿、不織布等の多様な加工形態のものも本発明の繊維処理剤組成物の処理可能な対象となる。
【００４３】
【発明の効果】
本発明の新規なフッ素含有ポリシロキサンは、処理後の撥水撥油性に優れ、なおかつフッ素系繊維油剤と比べ、風合いに優れるため、繊維処理剤として特に好適に使用される。
【００４４】
【実施例】
以下、実施例及び比較例を示し、本発明を具体的に説明するが、本発明は下記の実施例に制限されるものではない。なお、下記の例において粘度は全て２５℃における値である。
＜29Ｓｉ−ＮＭＲによる構造解析＞
サンプル１．６５ｇ、トルエン１．５０ｇ、ベンゼン−ｄ6０．２０ｇ、緩和試薬としてのトリス−（２，４−ペンタンジオネート）クロミウム０．０４ｇを均一に溶解し、直径１０ｍｍのサンプルチューブに満たし、Ｌａｍｂｄａ  ３００ＷＢ（ＪＥＯＬ）を用い、６００〜３，０００回積算することにより29Ｓｉ−ＮＭＲのピークを観測した。
【００４５】
［合成例１］
メカニカル撹拌羽根、エステルアダプター、冷却管及び温度計を備えた５００ｍｌガラスフラスコに（Ａ）成分として下記平均構造式（ｉ）で示されるα，ω−ジヒドロキシジメチルシロキサン２２７．４ｇ（０．１６０ｍｏｌ）及びＮ−β−（アミノエチル）−γ−アミノプロピルトリメトキシシラン１７．８ｇ（０．０８０ｍｏｌ）を仕込み、窒素通気下１２０℃で４時間反応させた。次に、下記一般式（ｉｉ）で示されるフッ素含有トリメトキシシラン
Ｃ8Ｆ17ＣＨ2ＣＨ2Ｓｉ（ＯＣＨ3）3      （ｉｉ）
を９０．４ｇ（０．１６０ｍｏｌ）加え、更に窒素通気下４時間撹拌した。フッ素含有トリメトキシシラン添加直後は不均一だった反応が、反応が進むにつれ、透明になった。反応終了後高粘稠な無色透明の油状物が得られた（Ａ−１）。得られた生成物について、29Ｓｉ−ＮＭＲによる構造同定を行ったところ、ＮＭＲチャートのピークは表１に示されるようなものであり、帰属は以下のようであった。
【００４６】
【化１５】
0003731639.tif 000012
【００４７】
【表１】
0003731639.tif 000013
【００４８】
この分析結果と反応経路から、フッ素含有トリメトキシシランとＮ−β−（アミノエチル）−γ−アミノプロピルトリメトキシシランは全てシロキサンポリマーと反応し、下記平均構造式（ｉｉｉ）で示されるものであることが判った。揮発分、回転粘度の測定結果を表３に示す。
【００４９】
【化１６】
0003731639.tif 000014
【００５０】
［合成例２］
メカニカル撹拌羽根、エステルアダプター、冷却管及び温度計を備えた５００ｍｌガラスフラスコに（Ａ）成分として上記平均構造式（ｉ）で示されるα，ω−ジヒドロキシジメチルシロキサン２２７．４ｇ（０．１６０ｍｏｌ）及びＮ−β−（アミノエチル）−γ−アミノプロピルメチルジメトキシシラン３３．０ｇ（０．１６ｍｏｌ）を仕込み、窒素通気下１２０℃で４時間反応させた。次に、上記一般式（ｉｉ）で示されるフッ素含有トリメトキシシランを９０．４ｇ（０．０８０ｍｏｌ）加え、更に窒素通気下１５０℃で８時間撹拌した。フッ素含有トリメトキシシラン添加直後は不均一だった反応液が、反応が進むにつれ、透明になった。反応終了後高粘稠な無色透明の油状物が得られた（Ａ−２）。得られた生成物について、29Ｓｉ−ＮＭＲによる構造同定を行った。
【００５１】
この分析結果と反応経路から、フッ素含有トリメトキシシラン及びＮ−β−（アミノエチル）−γ−アミノプロピルメチルジメトキシシランは全てシロキサンポリマーと反応し、下記平均構造式（ｉｖ）で示されるものであることが判った。揮発分、回転粘度の測定結果を表３に示す。
【００５２】
【化１７】
0003731639.tif 000015
【００５３】
［合成例３］
メカニカル撹拌羽根、エステルアダプター、冷却管及び温度計を備えた５００ｍｌガラスフラスコに（Ａ）成分として下記平均構造式（ｖ）で示されるα，ω−ジヒドロキシジメチルシロキサン３７２．６ｇ（０．１００ｍｏｌ）及びＮ−β−（アミノエチル）−γ−アミノプロピルトリメトキシシラン１１．１３ｇ（０．０５０ｍｏｌ）を仕込み、窒素通気下１２０℃で４時間反応させることにより、高粘稠な無色透明の油状物が得られた（Ａ−３）。得られた生成物について、29Ｓｉ−ＮＭＲによる構造同定を行ったところ、帰属は以下のようであった。
【００５４】
【化１８】
0003731639.tif 000016
【００５５】
【表２】
0003731639.tif 000017
【００５６】
この分析結果と反応経路から、Ｎ−β−（アミノエチル）−γ−アミノプロピルトリメトキシシランは全てシロキサンポリマーと反応し、下記平均構造式（ｖｉ）で示されるものであることが判った。揮発分、回転粘度の測定結果を表３に示す。
【００５７】
【化１９】
0003731639.tif 000018
【００５８】
【表３】
0003731639.tif 000019
【００５９】
[実施例１，２、比較例１]
合成例１，２で得られたフッ素含有ポリシロキサン（Ａ−１），（Ａ−２）１５０ｇにポリオキシエチレントリデシルエーテル（エチレンオキサイド付加モル数＝１０、ＨＬＢ＝１３．６）９０ｇを加えて混合した後、脱イオン水１６０ｇを加えてホモミキサーにて１５分間高速撹拌することにより、転相及び混練を行った。更に脱イオン水６００ｇを加えてホモミキサーにて２，０００ｒｐｍで１５分間撹拌を行うことによって希釈を行い、乳白色のエマルジョンを得た。
【００６０】
ポリエステル／綿混紡（６５％／３５％）ブロード布をシリコーン固形分１．０重量％に調製した水溶液に１分間浸漬した後、絞り率１００％の条件でロールを用いて絞り、１００℃で２分間乾燥した後、更に１５０℃で２分間熱処理し、処理布を作製した。得られた処理布にテトラデカンの液滴を１滴垂らし、液滴が完全に布に吸収されるまでの時間を測定し、撥油性を比較した。撥水性はＪＩＳＬ−１０９２の撥水度試験に基づき行った。また、洗濯処理前後の処理布の風合いを触感にて調べた。
【００６１】
更に、比較例１として、合成例３で得た（Ａ−３）について、実施例と同様の操作を行い、比較を行った。
実施例、比較例の結果を表４に示す。
【００６２】
[比較例２]
実施例１で用いたフッ素含有ポリシロキサンの変わりにフロロカーボンのエマルジョンであるＳｃｏｔｃｈ  ｇｕａｒｄ  ＦＣ−５１０２（３Ｍ社製）を用い、固形分１．０重量％に調製した水溶液でポリエステル／綿混紡（６５％／３５％）ブロード布を処理した以外は実施例１と同様の操作を行い、比較を行った。結果を表４に示す。
【００６３】
【表４】
0003731639.tif 000020